(57)【要約】【課題】確認したい箇所のみを確実に観察することができる金属表面のエッチング処理方法を提供する。【解決手段】金属試験片１１の観察面１２に、エッチング液を含有した基材であるエッチング液含有濾紙１３を貼り付け、貼り付けたエッチング液含有濾紙１３の表面に沿ってローラ１４を転がしつつエッチング液を観察面に均一に塗布し、エッチング観察面を形成するものである。これにより、確認したい箇所のみを確実にエッチングすることができる。【選択図】図１
2013134146.tif 000002
【特許請求の範囲】
【請求項１】
金属試験片の観察面に、エッチング液を含有した基材を貼り付け、
前記基材の表面に沿ってローラを転がしつつエッチング液を観察面に均一に塗布し、エッチング観察面を形成することを特徴とする金属表面のエッチング処理方法。
【請求項２】
ローラの表面に、エッチング液を含有した基材を設け、
金属試験片の観察面にローラを転がしつつエッチング液を観察面に均一に塗布し、エッチング観察面を形成することを特徴とする金属表面のエッチング処理方法。
【請求項３】
金属試験片の観察面に、エッチング液を含有した基材を貼り付け、
金属試験片の観察面に貼り付けた基材を覆うように、フィルムを被せ、
次いで、フィルムを被せた状態で、半球状の密封手段により密封雰囲気とし、
密封雰囲気内に圧縮ガスを圧入し、
エッチング観察面を形成することを特徴とする金属表面のエッチング処理方法。
【請求項４】
金属試験片の観察面に、エッチング液を含有した基材を貼り付け、
金属試験片の観察面に貼り付けた基材を覆うと共に、ガス溜まり部を設けつつゼリー状、クリーム状又はペースト状のエッチング材料を被せ、
エッチング観察面を形成することを特徴とする金属表面のエッチング処理方法。
【発明の詳細な説明】
【技術分野】
【０００１】
本発明は、金属表面のエッチング処理方法に関する。
【背景技術】
【０００２】
従来から行なわれている金属材料調査のひとつであるレプリカ採取から顕微鏡観察による金属組織観察のために、観察面にエッチング（腐食）操作を施すことが行われている（特許文献１）。このエッチング液としては、例えば硝酸アルコールが用いられている。この硝酸アルコールは、例えばエチル又はメチルアルコールに硝酸を５％程度となるように混合したものであり、エッチングは、観察面を研磨して鏡面仕上げした鋼材料を硝酸アルコール溶液中に、例えば数秒ないし１分間浸漬し、水洗、乾燥するようにしている。
このエッチング操作を用いた「鋼のマクロ組織試験方法」はＪＩＳに規格されている（非特許文献１）。
【先行技術文献】
【特許文献】
【０００３】
【特許文献１】特公平６−１３７５６号公報
【非特許文献】
【０００４】
【非特許文献１】ＪＩＳ  Ｇ０５５３
【発明の概要】
【発明が解決しようとする課題】
【０００５】
しかしながら、金属組織観察のための観察面のエッチング（腐食）操作において、エッチングに使用するエッチング液を噴霧又は塗布する場合、観察箇所以外に流れたり、垂れたり、エッチング面の斑ができたりなどの不具合が発生している。
【０００６】
また、試験材を切り出して、実験室にて行なう場合でも同様な不具合がある。
さらに、作業現場の配管や構造物の場合には、観察箇所が必ずしも上向きの平面でなく垂直や下向きの場合が多く、最適なエッチング操作がさらにできにくい環境にあり、エッチングにより発生したガス（Ｈ2）が、メタル面のエッチング液接触を不均一とすることから最適なエッチング面が得られずに組織観察が難しい状況である。
【０００７】
また、エッチング液を用いた浸漬操作によるエッチングは、多量の液量を必要とするという問題と共に、配管等の観察を行う場合には、そもそも浸漬操作によるエッチングができない。
【０００８】
そこで、観察対象である配管等の確認したい箇所のみを確実に観察することができるエッチング操作の出現が切望されている。
【０００９】
本発明は、前記問題に鑑み、確認したい箇所のみを確実に観察することができる金属表面のエッチング処理方法を提供することを課題とする。
【課題を解決するための手段】
【００１０】
上述した課題を解決するための本発明の第１の発明は、金属試験片の観察面に、エッチング液を含有した基材を貼り付け、前記基材の表面に沿ってローラを転がしつつエッチング液を観察面に均一に塗布し、エッチング観察面を形成することを特徴とする金属表面のエッチング処理方法にある。
【００１１】
第２の発明は、ローラの表面に、エッチング液を含有した基材を設け、金属試験片の観察面にローラを転がしつつエッチング液を観察面に均一に塗布し、エッチング観察面を形成することを特徴とする金属表面のエッチング処理方法にある。
【００１２】
第３の発明は、金属試験片の観察面に、エッチング液を含有した基材を貼り付け、金属試験片の観察面に貼り付けた基材を覆うように、フィルムを被せ、次いで、フィルムを被せた状態で、半球状の密封手段により密封雰囲気とし、密封雰囲気内に圧縮ガスを圧入し、エッチング観察面を形成することを特徴とする金属表面のエッチング処理方法にある。
【００１３】
第４の発明は、金属試験片の観察面に、エッチング液を含有した基材を貼り付け、金属試験片の観察面に貼り付けた基材を覆うと共に、ガス溜まり部を設けつつゼリー状、クリーム状又はペースト状のエッチング材料を被せ、エッチング観察面を形成することを特徴とする金属表面のエッチング処理方法にある。
【発明の効果】
【００１４】
本発明によれば、確認したい箇所のみを確実に観察することができる。
【図面の簡単な説明】
【００１５】
【図１】図１は、実施例１に係る金属表面のエッチング処理方法を実施する概略図である。
【図２】図２は、実施例２に係る金属表面のエッチング処理方法を実施する概略図である。
【図３】図３は、実施例３に係る金属表面のエッチング処理方法を実施する概略図である。
【図４】図４は、実施例４に係る金属表面のエッチング処理方法を実施する概略図である。
【発明を実施するための形態】
【００１６】
以下、この発明につき図面を参照しつつ詳細に説明する。なお、この実施例により本発明が限定されるものではなく、また、実施例が複数ある場合には、各実施例を組み合わせて構成するものも含むものである。また、下記実施例における構成要素には、当業者が容易に想定できるもの、あるいは実質的に同一のものが含まれる。
【実施例１】
【００１７】
本発明による実施例に係る金属表面のエッチング処理方法について、図面を参照して説明する。図１は、実施例１に係る金属表面のエッチング処理方法を実施する概略図である。
図１に示すように、本実施例では、金属試験片（以下、「試験片」という）１１の観察面１２に、エッチング液を含有した基材であるエッチング液含有濾紙１３を貼り付け、貼り付けたエッチング液含有濾紙１３の表面に沿ってローラ１４を転がしつつエッチング液を観察面１２に均一に塗布し、エッチング観察面を形成するものである。
【００１８】
ここで、基材としては、濾紙以外に例えばガーゼ、不織布等のエッチング液を保水できる材料を挙げることができる。
【００１９】
本実施例では、先ずエッチング液含有濾紙１３を試験片１１の観察面１２に貼り付ける。
次に、エッチング液含有濾紙１３の表面をローラ１４で上下方向に移動させる。この移動により、エッチング液を均一に観察面に接触させ、エッチング斑が生じることが無くなる。
この結果、ローラ１４の移動により、発生するガス(Ｈ2)が観察面から常に押し出されるので斑が生じることが無くなる。
【００２０】
本実施例では、試験片１１を鉛直（上下）方向に設置しているが、本発明はこれに限定されず、試験片１１が水平方向の場合には、表面（上面）と裏面（下面）とに同様に、エッチング液含有濾紙１３を貼り付け、エッチングを実施するようにすることができる。
この結果、複雑に配設される配管等の所望部分のエッチングを確実に行うことができる。
【００２１】
以上、本実施例によれば、確認したい箇所のみを確実にエッチングすることができる。よって、従来のような問題が解消され、良好なエッチング面が得られることから、適正な金属組織の観察作業が、エッチングのやり直しなく効率的に実現できる。また、エッチング液は基材に含浸しているので、エッチング操作作業のときに、エッチング液垂れがなく、エッチング液垂れによる腐食が防止される。
【実施例２】
【００２２】
本発明による実施例に係る金属表面のエッチング処理方法について、図面を参照して説明する。図２は、実施例２に係る金属表面のエッチング処理方法を実施する概略図である。
図２に示すように、本実施例では、その表面にエッチング液含有濾紙１３を設けたローラ１４を用いている。
そして、試験片１１の観察面１２にローラ１４を転がしつつエッチング液を観察面に均一に塗布し、エッチング観察面を形成するようにしている。
【００２３】
実施例１では、観察面にエッチング液含有濾紙１３をその都度貼り付けていたが、本実施例ではローラ１４側にエッチング液含有濾紙１３を設けているので、その操作が不要となり、簡略化できる。
【００２４】
本実施例より、操作が簡略化され、ローラ１４により、発生するガス(Ｈ2)が常に押し出されるので斑が生じることがないエッチングが可能となる。
【実施例３】
【００２５】
本発明による実施例に係る金属表面のエッチング処理方法について、図面を参照して説明する。図３は、実施例３に係る金属表面のエッチング処理方法を実施する概略図である。
図３に示すように、本実施例では、試験片１１の観察面１２に、エッチング液含有濾紙１３を貼り付けている。
【００２６】
次に、試験片１１の観察面に貼り付けたエッチング液含有濾紙１３を覆うように、フィルム（例えば、ポリ塩化ビニリデン、ポリエチレンナフタレート、ポリエチレンテレフタレート、ポリプロピレン、ポリエチレン）１５を被せ、次いで、このフィルム１５を被せた状態で、略半球状の密封手段１６により密封雰囲気とする。
次に、略半球状の密封手段１６の密封雰囲気内に圧縮ガス（例えば空気又は窒素、アルゴンガス、ヘリウムガス等）１７を圧入し、その後弁１８を閉めることで、エッチング液が観察面に浸透し、エッチング観察面を形成することができる。
【００２７】
圧縮ガス１７により、エッチング液含有濾紙１３を押圧することで、斑防止が可能となる。また、発生する水素ガスが観察面から外部に排出されるので、気泡として残存することが無くなり、均一なエッチングが可能となる。
【００２８】
なお、密封手段１６は、樹脂又は金属等で形成し、その試験片１１と接触する端面には例えば粘着テープ１６ａ等が設けられており、密封状態を確実としている。
【実施例４】
【００２９】
本発明による実施例に係る金属表面のエッチング処理方法について、図面を参照して説明する。図４は、実施例４に係る金属表面のエッチング処理方法を実施する概略図である。
図４に示すように、本実施例では、試験片１１の観察面１２に、エッチング液を含有した基材であるエッチング液含有濾紙１３を貼り付け、試験片１１の観察面に貼り付けたエッチング液含有濾紙１３を覆うと共に、ガス溜まり部２１を設けつつゼリー状、クリーム状又はペースト状のエッチング材料２２を被せることにより、エッチング観察面を形成することができる。
【００３０】
本実施例では、例えばゼリー材料のペースト状のエッチング材料２２を均一に被せることで、エッチング斑を防止することが可能となる。
ゼリー状材料、クリーム状又はペースト状材料は、容易に拭取り、除去することができ、さらに何回も使用可能である。クリーム状材料としては、市販の固形アルコールを用いることができる。
【符号の説明】
【００３１】
１１  金属試験片（試験片）
１２  観察面
１３  エッチング液含有濾紙
１４  ローラ
１５  フィルム
１６  略半球状の密封手段
１７  圧縮ガス
２１  ガス溜まり部
２２  ペースト状のエッチング材料
【図１】
2013134146.tif 000003
【図２】
2013134146.tif 000004
【図３】
2013134146.tif 000005
【図４】
2013134146.tif 000006